(57)【特許請求の範囲】
【請求項１】
積層板の製造に用いられる樹脂組成物であって、前記樹脂組成物が、下記の一般式（１）：
【化１】
0005316267.tif 000012
（式中、Ｒ１〜Ｒ４は同一、又は互いに異なるＣｍＨ２ｍ＋１基を表し、ここでｍは０又は１以上の整数を表し、ｎは１以上の整数を表す）
のビフェニルノボラック型エポキシ樹脂、
下記の一般式（３）：
【化３】
0005316267.tif 000013
（式中、Ｒ9は同一、又は互いに異なるＣｔＨ２ｔ＋１基を表し（ここでｔは０又は１以上の整数を表す）、ｒは０〜４の整数を表し、Ｒ10は同一、又は互いに異なるＣｕＨ２ｕ＋１基を表し（ここでｕは０又は１以上の整数を表す）、ｓは０〜６の整数を示す）
のジヒドロアントラセン型エポキシ樹脂、及び
硬化剤
を含み、硬化剤が、フェノールノボラック樹脂、クレゾールノボラック樹脂、ビスフェノールＡ型ノボラック樹脂、アミノトリアジンノボラック樹脂、ビスマレイミド含有アミノトリアジンノボラック樹脂、ジシアンジアミド、ベンゾグアナミンのいずれか１つ以上含み、前記樹脂組成物の硬化後のＴｇ以上のせん断弾性率から求めた架橋点間分子量が、３００〜８００であることを特徴とする樹脂組成物。
【発明の詳細な説明】
【技術分野】
【０００１】
本発明は、樹脂組成物、プリプレグ、積層板及び配線板に関する。
【背景技術】
【０００２】
近年の電子機器の小型化・高性能化の流れに伴い、プリント配線板では配線ピッチが狭小化した、高密度の配線が要求されている。高密度配線に対応する半導体の実装方法としては、従来のワイヤボンディング方式に代わり、フリップチップ接続方式が広く用いられている。フリップチップ接続方式は、ワイヤに代えてはんだボールにより、配線板と半導体とを接続させる方法である。互いに向き合わせにした配線板と半導体との間にはんだボールを配置させ、全体に加熱して、はんだをリフロー（溶融接続）させて、配線板と半導体を接続させて実装している。この方法では、はんだリフロー時に３００℃近い熱が配線板等にかかる。この際、従来の樹脂組成物を材料として形成された配線板では、配線板が熱収縮して、配線板と半導体を接続するはんだボールに大きな応力が発生し、配線の接続不良を起こす場合があった。
【先行技術文献】
【特許文献】
【０００３】
【特許文献１】特開２００４−１８２８５１号公報
【特許文献２】特許第２７４０９９０号公報
【特許文献３】特開２０００−２４３８６４号公報
【特許文献４】特開２０００−１１４７２７号公報
【発明の概要】
【発明が解決しようとする課題】
【０００４】
上述の状況を背景として、低熱膨張率の積層板が求められている。従来、積層板としては、エポキシ樹脂を主剤とした樹脂組成物とガラス織布とを硬化・一体成形したものが一般的である。エポキシ樹脂は、絶縁性や耐熱性、コスト等のバランスに優れるが、熱膨張率が大きいため、シリカ等の無機充填材を添加して熱膨張を抑制するのが一般的である（特許文献１参照）。無機充填材を高い割合で充填することにより、さらなる低熱膨張を図ることも可能であるが、充填量を増やすことは吸湿による絶縁信頼性の低下や樹脂−配線層の密着不足、プレス成形不良を起こすことが知られている。そのため、多層配線板における用途では、無機充填材の高充填には限界がある。
【０００５】
また、樹脂の選択或いは改良により、低熱膨張を達成することが試みられている。例えば、芳香環を有するエポキシ樹脂の公知例としては、２官能のナフタレン骨格、あるいはビフェニル骨格を有するエポキシ樹脂を用いた低熱膨張性加圧成形用樹脂組成物（特許文献２）があるが、充填材を８０〜９２．５ｖｏｌ％配合している。また、従来、配線板用の樹脂組成物の低熱膨張率化は特許文献３、及び４に示すように架橋密度を高める、すなわち本願出願の架橋点間分子量を小さくし、Ｔｇを高くして熱膨張率を低減する方法が一般的である。しかしながら、架橋密度を高める、すなわち架橋点間分子量を小さくすることは官能基間の分子鎖を短くすることであるが、一定以上分子鎖を短くすることは反応性や樹脂強度等の点で不可能である。このため、架橋密度を高める手法での低熱膨張率化は限界となっていた。
【０００６】
熱膨張の小さい樹脂としてはポリイミドが広く知られているが、成形に高温を要する、コストが高いといった問題がある。また、フィルム状の形態であるためフレキシブル基板用の材料として適している反面、剛性を必要とする多層配線板用途には適さなかった。
本発明は、低コストで低熱膨張な樹脂組成物、プリプレグ、積層板及び配線板を提供することを目的とする。
【課題を解決するための手段】
【０００７】
本発明は、次の態様を有する。
積層板の製造に用いられる樹脂組成物であって、樹脂組成物が芳香環を有する絶縁性樹脂を含み、かつ芳香環を有する絶縁性樹脂のＴｇ以上のせん断弾性率から求めた、絶縁性樹脂の架橋点間分子量が、積層板製造後の段階で３００〜１０００であることを特徴とする樹脂組成物。
【０００８】
芳香環を有する絶縁性樹脂が、多環式化合物を含むことを特徴とする樹脂組成物。
絶縁性樹脂が、ビフェニル構造、ナフタレン構造、アントラセン構造、及びジヒドロアントラセン構造のいずれか１つを有することを特徴とする樹脂組成物。
絶縁性樹脂が、エポキシ樹脂であることを特徴とする樹脂組成物。
エポキシ樹脂が結晶性エポキシ樹脂を１つ以上含むことを特徴とする樹脂組成物。
【０００９】
エポキシ樹脂が、下記の一般式（１）：
【００１０】
【化１】
0005316267.tif 000002
【００１１】
（式中、Ｒ１〜Ｒ４は同一、又は互いに異なるＣｍＨ２ｍ＋１基を表し、ここでｍは０又は１以上の整数を表し、ｎは０又は１以上の整数を表す）
のビフェニルノボラック型エポキシ樹脂、一般式（２）：
【００１２】
【化２】
0005316267.tif 000003
【００１３】
（式中、Ｒ5〜Ｒ8は同一、又は互いに異なるＣｐＨ２ｐ＋１基を表し、ここでｐは０又は１以上の整数を表す）
のアントラセン型エポキシ樹脂、一般式（３）：
【００１４】
【化３】
0005316267.tif 000004
【００１５】
（式中、Ｒ9は同一、又は互いに異なるＣｔＨ２ｔ＋１基を表し（ここでｔは０又は１以上の整数を表す）、ｒは０〜４の整数を表し、Ｒ10は同一、又は互いに異なるＣｕＨ２ｕ＋１基を表し（ここでｕは０又は１以上の整数を表す）、ｓは０〜６の整数を示す）
のジヒドロアントラセン型エポキシ樹脂のいずれか１つ以上含むことを特徴とする請求項１〜５のいずれか１項記載の樹脂組成物。
【００１６】
エポキシ樹脂の硬化剤が、フェノールノボラック樹脂、クレゾールノボラック樹脂、ビスフェノールＡ型ノボラック樹脂、アミノトリアジンノボラック樹脂、ビスマレイミド含有アミノトリアジンノボラック樹脂、ジシアンジアミド、ベンゾグアナミンのいずれか１つ以上含むことを特徴とする樹脂組成物。
上述の樹脂組成物を基材に塗布して含浸させ、次いで乾燥させて成るプリプレグ。
基材が、ガラス織布、ガラス不織布、アラミド不織布のいずれかであることを特徴とするプリプレグ。
本発明のプリプレグを、積層成形して成る積層板。
本発明の積層板を回路加工して成る配線板。
【発明の効果】
【００１７】
従来手法のように架橋密度を高めるのではなく、芳香環を有する樹脂組成物の架橋点間分子量が３００〜１０００になるように樹脂組成を調整し、適正な架橋密度にすることで、低コストで低熱膨張率の樹脂組成物、プリプレグ、積層板及び配線板を提供することが可能となった。
【発明を実施するための形態】
【００１８】
本発明者らが研究した結果、従来のように架橋密度を高める、すなわち本願出願の架橋点間分子量を小さくする手法は、熱膨張率の低減には不向きであるという意外な事実がわかった。さらに鋭意研究を進めた結果、芳香環を有する樹脂組成物の架橋密度を架橋点間分子量に換算して３００〜１０００の範囲になるように樹脂組成を適正化することが、熱膨張率の低減に効果が大きいという意外な事実を知見するに至った。本発明の樹脂組成物は、積層板の製造に用いられ、芳香環を有する絶縁性樹脂を含む。本発明に用いる芳香環を有する絶縁性樹脂は、積層板製造後の段階で、Ｔｇ以上のせん断弾性率から求めた架橋点間分子量が３００〜１０００である。絶縁性樹脂の架橋点間分子量を３００〜１０００にすることで芳香環同士の相互作用を強く発現でき、熱膨張率が低い樹脂組成物と多層配線板材料（プリプレグ、積層板）を得ることができる。また、架橋点間分子量が３００以下の場合は、芳香環を有する官能基数の少ない材料（ただし、単官能の材料を含まない）を配合して架橋点間分子量を３００以上にすることができる。また、官能基当量の大きな材料の配合も有効である。この際、芳香環が、多環式化合物を含むことが好ましく、ビフェニル構造、ナフタレン構造、アントラセン構造、及びジヒドロアントラセン構造のいずれかを有することがさらに好ましい。一方、架橋点間分子量が１０００以上の場合は、芳香環を有する官能基数の多い材料を配合して架橋点分子量を１０００以下にすることができる。また、官能基当量の少ない材料の配合も有効である。この場合も芳香環が前記多環式化合物を含むことが好ましい。なお積層板製造後の段階とは、例えば、積層板製造時、あるいは積層板を用い多層配線板等を製造した際、熱履歴工程が施された後である。また絶縁性樹脂のせん断弾性率は、一般的に動的粘弾性装置で測定される。
【００１９】
ここで、動的粘弾性装置で測定し、Ｔｇ以上のせん弾性率弾性率から求められた架橋点間分子量とは、例えば、（株）化学同人社発行の高分子と複合材料の力学的性質（著者：Ｌ．Ｅ．Ｎｉｅｌｓｅｎ、訳者：小野木  重治）に記載され、その本文中の記載から架橋点間分子量が求められる。すなわち、
【００２０】
ｌｏｇＧ≒７．０＋２９３ρ／Ｍｃ（Ｇ：せん断弾性率、ρ：材料の密度、Ｍｃ：架橋点間分子量）…式（１）
【００２１】
が実験結果と良く一致する経験式を利用し計算されたものである。本式において、せん断弾性率の単位はｄｙｎを用いる。
なお、式（１）中のＧ（せん断弾性率）は、一般的に動的粘弾性装置から算出された貯蔵弾性率ＥのＴｇ以上の値を下記式（２）の変換式から求められる。
【００２２】
Ｅ＝２Ｇ（１＋σ）  （σ：ポアソン比）…式（２）
【００２３】
動的粘弾性測定装置とは、一般的に試料に強制振動非共振法により引っ張り、圧縮、曲げ又はせん断方向に正弦波振動又は合成波振動を加えて動的粘弾性を測定するものである。市販されているものとして、（株）ＵＢＭ社製のＲｈｅｏｓｏｌ−Ｅ−４０００がある。測定方法は、恒温槽中の試料に正弦波又は合成波振動を設定された周波数と振幅で加えて、その時に発生する応力レスポンスを検出器でとらえ、貯蔵弾性率等に測定演算式から算出され求めることができる。
【００２４】
上記の測定装置により芳香環を有する絶縁性樹脂が、Ｔｇ以上のせん断弾性率から求めた架橋点間分子量は、３００〜１０００であり、３１０〜９００であることが好ましく、３１０〜８００であるとさらに好ましい。架橋点間分子量が３００未満では、芳香環の相互作用が弱く熱膨張率の低減効果が小さい。一方、架橋点間分子量が１０００より大きい場合、芳香環の相互作用は発現できるが、架橋密度が低下して熱膨張率の低減効果が小さくなる。
【００２５】
本発明で用いる絶縁性樹脂は芳香環を有していれば特に限定するものではないが、多層配線板用途では絶縁性や吸湿性の面で優れているエポキシ樹脂が好適に用いられる。用いるエポキシ樹脂は、分子内に２個以上のエポキシ基をもつ化合物であれば、限定されない。例えば、ナフタレン型エポキシ樹脂（特に２官能ナフタレン型エポキシ樹脂）、アントラセン型エポキシ樹脂、ジヒドロアントラセン型エポキシ樹脂、ビフェニル型エポキシ樹脂、ビスフェノールＡ型エポキシ樹脂、ビスフェノールＦ型エポキシ樹脂、ビスフェノールＳ型エポキシ樹脂、ビフェニルノボラック型エポキシ樹脂、フェノールノボラック型エポキシ樹脂、クレゾールノボラック型エポキシ樹脂等が例示される。これらのうち、結晶性エポキシ樹脂とは、結晶性の強いエポキシ樹脂であり、融点以下の温度では、高分子鎖が規則正しく配列する性質があり、固形樹脂でありながらも、溶融時には液状樹脂並みの低粘度となる熱硬化性のエポキシ樹脂である。結晶性エポキシ樹脂としては、ナフタレン型エポキシ樹脂、アントラセン型エポキシ樹脂、ジヒドロアントラセン型エポキシ樹脂、ビフェニルノボラック型エポキシ樹脂及びビフェニル型エポキシ樹脂等が挙げられ、これらは芳香環の相互作用を強める上で好ましく用いられる。これらの化合物の分子量はどのようなものでもよく、何種類かを併用することもできる。
【００２６】
本発明の樹脂組成物においてエポキシ樹脂を用いる場合には、硬化剤を含むことが好ましい。硬化剤はエポキシ樹脂の硬化作用があれば特に限定されるものではないが、各種アミン類、酸無水物類、ノボラック樹脂類等が挙げられる。この中でも特に、フェノールノボラック樹脂、クレゾールノボラック樹脂、ビスフェノールＡ型ノボラック樹脂、アミノトリアジンノボラック樹脂、ビスマレイミド含有アミノトリアジンノボラック樹脂、ジシアンジアミド、ベンゾグアナミンが好ましく、単独又は二種以上で用いることができる。
また、本発明の樹脂組成物は、硬化促進剤を含むことができ、硬化促進剤は硬化促進作用があれば特に限定されるものではないが、エポキシ樹脂を用いる場合には、潜在性のある各種イミダゾールやイミダゾール誘導体、ＢＦ３アミン錯体、トリフェニルホスフィン、１，８−ジアザビシクロ−（５．４．０）ウンデセン−７、エチルトリフェニルホスホニウムブロミド、テトラメチルアンモニウムクロリド等が挙げられ、特にイミダゾールやイミダゾール誘導体が好ましい。
【００２７】
また、本発明の樹脂組成物を混合するため、溶剤を加えることが好ましい。溶剤は、絶縁性樹脂と、これを硬化反応させる硬化剤等を溶解・混合させる性質を有する剤であれば限定されない。溶剤として、アセトン、メチルエチルケトン、メチルブチルケトン、トルエン、キシレン、酢酸エチル、Ｎ、Ｎ−ジメチルホルムアミド、Ｎ、Ｎ−ジメチルアセトアミド、エタノール、エチレングリコールモノメチルエーテル、プロピレングリコールモノメチルエーテル、プロピレングリコールモノメチルエーテルアセテート、シクロヘキサノン、シクロペンタノン等が樹脂組成物の溶解性に優れ、比較的沸点が低いため、好ましい。これらの溶剤の配合量は、絶縁性樹脂が溶解できればどのような量でもよいが、絶縁性樹脂と硬化剤の総量１００重量部に対して、２０〜３００重量部の範囲が好ましく、３０〜２００重量部の範囲がさらに好ましい。また、上記の溶剤は、組み合わせて用いても構わない。
【００２８】
樹脂組成物に、無機充填材を配合することができる。無機充填材としては、シリカ、アルミナ、水酸化アルミニウム、炭酸カルシウム、クレイ、タルク、窒化珪素、窒化ホウ素、酸化チタン、チタン酸バリウム、チタン酸鉛、チタン酸ストロンチウム等を使用することができる。この無機充填材の配合量としては、本発明の樹脂組成物の絶縁性樹脂と硬化剤の総量１００重量部に対して、３００重量部以下とすることが好ましく、さらに２５０重量部以下にすることが本発明の多層配線板用材料（プリプレグ、積層板）が均一でかつ良好な取扱性を得るために好ましい。無機充填材を配合する場合は、均一に分散させるため、らいかい機、ホモジナイザー等を用いることが有効である。
【００２９】
本発明の樹脂組成物には、本発明の目的の範囲内において、更に、添加剤を含ませることができる。添加剤としては、各種シランカップリング剤、消泡剤等を使用できる。この配合量としては、絶縁性樹脂と硬化剤の総量１００重量部に対して、５重量部以下とすることが好ましく、さらに３重量部以下にすることが樹脂組成物の特性を維持する上で好ましい。
【００３０】
また、一般的に絶縁性樹脂に無機充填材を配合した場合の架橋点間分子量は、無機充填材の弾性率の影響で、樹脂組成物の弾性率が大きくなり、絶縁性樹脂単独の架橋点間分子量の値よりも見かけ上小さくなる。このため、無機充填材を除いた状態で弾性率を測定し、架橋点間分子量を計算することが好ましいが、無機充填材を除去できない場合、式（３）を用いて弾性率の修正を行い、前記式（１）及び式（２）を用いて計算された架橋点間分子量を、本発明の架橋点間分子量として適用することができる。ただし、式（３）を用いた弾性率の修正は、弾性率の単位としてＰａを用いて行い、式（１）でｄｙｎに修正し、式（２）のポアソン比及び比重は樹脂のみの値を用いる必要がある。実際に、測定できない場合には、ポアソン比０．５、比重１．２を代入して算出する。
【００３１】
Ｅｂ＝Ｅａ−（０．０６５×Ｖｆ×Ｖｆ＋０．０２３×Ｖｆ＋０．００１）×Ｖｆ×Ｅｆ／８…式（３）
（Ｖｆ：無機充填材の体積分率、Ｅａ：無機充填材を配合した状態の貯蔵弾性率、Ｅｂ：修正した貯蔵弾性率、Ｅｆ：無機充填材の弾性率）
【００３２】
本発明のプリプレグは、上述の樹脂組成物を基材に塗布乾燥させて得られる。また本発明の積層板は、プリプレグを、積層成形して得られる。積層成形条件は特に限定されず、また、積層成形の際、金属箔を配し、金属張積層板としてもよい。また本発明の配線板は、上述の積層板に一般的な回路加工を施して得られる。
【００３３】
基材は、樹脂組成物を含浸させて、熱硬化・一体化できるものであればよく、ガラス織布、ガラス不織布、アラミド不織布が好適に用いられる。例えば、合成繊維の不織布、又は織布、紙等用いることができる。また、樹脂組成物と基材とを熱硬化・一体化させた場合、基材の弾性率の影響で、樹脂組成物の弾性率が大きくなり、絶縁性樹脂単独の架橋点間分子量の値よりも見かけ上小さくなる。このため、基材から分離させた樹脂単独の弾性率から架橋点間分子量を計算することが好ましいが、基材と分離できない場合、式（４）を用いて基材と一体化した状態で測定した弾性率の修正を行うことができる。修正した貯蔵弾性率を用いて、式（１）、式（２）を用いて算出した架橋点間分子量を本発明の架橋点間分子量として適用することができ、式（２）のポアソン比及び比重は樹脂のみの値を用いる必要がある。実際に、測定できない場合には、ポアソン比０．５、比重１．２を代入して算出する。
【００３４】
Ｅａ＝０．１１×Ｅｂ−６．２５×１０８・・・式（４）
（Ｅａ：修正後の貯蔵弾性率、Ｅｂ：基材と一体化した状態の貯蔵弾性率）
なお無機充填材が配合されている場合は、式（４）で計算された弾性率を、前記の式（３）でさらに弾性率の修正を行う必要がある。
【実施例】
【００３５】
以下に、本発明を実施例に基づいて詳細に説明するが、本発明は実施例に示される態様に限定されるものではない。
【００３６】
実施例１
下記組成の絶縁性樹脂ワニスを作製した。この時のエポキシに対する熱硬化剤の当量は１．０当量とした。この絶縁性樹脂ワニスをＰＥＴフィルム上に塗工し、１２０℃で１０分間乾燥させて、半硬化状態とし、膜厚７０±５μmの絶縁性樹脂付フィルムを作製した。絶縁性樹脂付フィルムから半硬化した樹脂を採取して粉末にした。半硬化樹脂の粉末から、次の手順で樹脂板を作製した。スペーサ及び離型シートとして、樹脂板の型として５０ｍｍ角に穴明をしたフッ素樹脂シートを配置し、この中に樹脂粉を入れ、この上下に銅箔を配置して、１７５℃、９０分、２．５ＭＰａのプレス条件で硬化させた。その後銅箔をエッチング除去し、樹脂板はフッ素樹脂シートから剥がして、厚さ０．２ｍｍの熱膨張率・弾性率測定用樹脂板を作製した。
・２官能ナフタレン型エポキシ樹脂：ＨＰ−４０３２Ｄ：１００ｇ（商品名、大日本インキ化学工業株式会社製）
・アミノトリアジンノボラック樹脂：ＬＡ−３０１８：５２．９ｇ（商品名、大日本インキ化学工業株式会社製）
・硬化促進剤：１−シアノエチル−２−フェニルイミダゾール：２ＰＺ−ＣＮ：０．５ｇ（商品名、四国化成工業株式会社製）
・溶剤：メチルエチルケトン：２５０ｇ
【００３７】
実施例２
エポキシ樹脂を、ジヒドロアントラセン型エポキシ樹脂：ＹＸ−８８００（商品名、ジャパンエポキシレジン株式会社製）１００ｇに代え、硬化剤であるアミノトリアジンノボラック樹脂ＬＡ−３０１８を、５２．９ｇから３９．８ｇにした以外は、実施例１と同様にして熱膨張率・弾性率測定用樹脂板を得た。
【００３８】
実施例３
エポキシ樹脂をビフェニルノボラック型エポキシ樹脂：ＮＣ−３０００−Ｈ（商品名、日本化薬株式会社製）１００ｇに代え、硬化剤であるアミノトリアジンノボラック樹脂ＬＡ−３０１８を２４．９ｇにした以外は、実施例１と同様にして熱膨張率・弾性率測定用樹脂板を得た。
【００３９】
実施例４
実施例１の組成に、シリカ：ＳＯ−Ｇ１（商品名、株式会社アドマテックス製、平均粒径０．２〜０．４μｍ）を１８７．５ｇ加えた以外は、実施例１と同様にして熱膨張率・弾性率測定用樹脂板を得た。
【００４０】
実施例５
（１）ガラス織布含浸用樹脂の作製
以下に示す組成のガラス織布含浸用樹脂ワニスを作製した。
・２官能ナフタレン型エポキシ樹脂：ＨＰ−４０３２Ｄ：１００ｇ（商品名、大日本インキ化学工業株式会社製）
・アミノトリアジンノボラック樹脂：ＬＡ−３０１８：５２．９ｇ（商品名、大日本インキ化学工業株式会社製）
・硬化促進剤：２ＰＺ−ＣＮ：０．５ｇ（商品名、四国化成工業株式会社製）
・シリカ：ＳＯ−Ｇ１：１８７．５ｇ（商品名、株式会社アドマテックス製、平均粒径０．２〜０．４μｍ）
・溶剤：メチルエチルケトン：４００ｇ
【００４１】
（２）熱膨張率測定基板の作製
（１）で作製したガラス織布含浸用樹脂ワニスを厚みが０．２ｍｍのガラス織布（坪量２１０ｇ／ｍ２）に含浸し、１６０℃で３分間加熱して半硬化（Ｂステージ状態）のプリプレグを得た。このプリプレグを４枚重ね、その両側に金属箔として厚さ１８μｍの商品名Ｆ２−ＷＳ銅箔（Ｒｚ：２．０μｍ、Ｒａ：０．３μｍ）を重ね、１７５℃、９０分、２．５ＭＰａのプレス条件で両面銅張積層板を作製した。この銅張り積層板を過硫酸アンモニウム１５０ｇ／ｌの水溶液に４０℃−２０分間浸漬して銅箔をエッチング除去し、熱膨張率・弾性率測定用基板を得た。
【００４２】
実施例６
エポキシ樹脂としてジヒドロアントラセン型エポキシ樹脂：ＹＸ−８８００（商品名、ジャパンエポキシレジン株式会社製）を１００ｇ、ビフェニルノボラック型エポキシ樹脂：ＮＣ−３０００−Ｈ（商品名、日本化薬株式会社製）６５．８ｇ、クレゾールノボラック樹脂：ＫＡ−１１６５（商品名、大日本インキ化学工業株式会社製）を８４．５ｇ、プロピレングリコールモノメチルエーテルに２重量％溶解したジシアンジアミド（関東化学株式会社製）をジシアンジアミド換算で１．６６ｇにした以外は、実施例１と同様にして熱膨張率・弾性率測定用樹脂板を得た。
【００４３】
実施例７
エポキシ樹脂としてジヒドロアントラセン型エポキシ樹脂：ＹＸ−８８００（商品名、ジャパンエポキシレジン株式会社製）を１００ｇ、ビフェニルノボラック型エポキシ樹脂：ＮＣ−３０００−Ｈ（商品名、日本化薬株式会社製）６５．８ｇ、クレゾールノボラック樹脂：ＫＡ−１１６５（商品名、大日本インキ化学工業株式会社製）を７５．１ｇ、ベンゾグアナミン（関東化学株式会社製）９．９ｇにした以外は、実施例１と同様にして熱膨張率・弾性率測定用樹脂板を得た。
【００４４】
実施例８
エポキシ樹脂として２官能ナフタレン型エポキシ樹脂：ＨＰ−４０３２Ｄ（商品名、大日本インキ化学工業株式会社製）を１００ｇ、ビスマレイミド含有アミノトリアジンノボラック樹脂：ＩＺ−９８７２（商品名、大日本インキ化学工業株式会社製）を４７８ｇにした以外は、実施例１と同様にして熱膨張率・弾性率測定用樹脂板を得た。
【００４５】
実施例９
エポキシ樹脂としてジヒドロアントラセン型エポキシ樹脂：ＹＸ−８８００（商品名、ジャパンエポキシレジン株式会社製）を１００ｇ、フェノールノボラック型エポキシ樹脂：Ｎ−７７０（商品名、大日本インキ化学工業株式会社製）４４．８ｇ、ＬＡ−３０１８を５９．６ｇに代え、更に、シリカ：ＳＯ−Ｇ１（商品名、株式会社アドマテックス製、平均粒径０．２〜０．４μm）を２４９．８ｇ加えた以外は、実施例１と同様にして熱膨張率・弾性率測定用樹脂板を得た。
【００４６】
実施例１０
エポキシ樹脂としてジヒドロアントラセン型エポキシ樹脂：ＹＸ−８８００（商品名、ジャパンエポキシレジン株式会社製）を１００ｇ、フェノールノボラック型エポキシ樹脂：Ｎ−７４０（商品名、大日本インキ化学工業株式会社製）４２．６ｇ、硬化剤としてのＬＡ−３０１８を５９．６ｇに代え、更に、シリカ：ＳＯ−Ｇ１（商品名、株式会社アドマテックス製、平均粒径０．２〜０．４μm）を２４７．１ｇ加えた以外は、実施例１と同様にして熱膨張率・弾性率測定用樹脂板を得た。
【００４７】
実施例１１
エポキシ樹脂としてジヒドロアントラセン型エポキシ樹脂：ＹＸ−８８００（商品名、ジャパンエポキシレジン株式会社製）を１００ｇ、ビスフェノールＡ型エポキシ樹脂：Ｎ−８６５（商品名、大日本インキ化学工業株式会社製）４９．５ｇ、硬化剤としてのＬＡ−３０１８を５９．６ｇに代え、更に、シリカ：ＳＯ−Ｇ１（商品名、株式会社アドマテックス製、平均粒径０．２〜０．４μm）を２５５．６ｇ加えた以外は、実施例１と同様にして熱膨張率・弾性率測定用樹脂板を得た。
【００４８】
実施例１２
エポキシ樹脂としてジヒドロアントラセン型エポキシ樹脂：ＹＸ−８８００（商品名、ジャパンエポキシレジン株式会社製）を１００ｇ、及びビフェニルノボラック型エポキシ樹脂：ＮＣ−３０００−Ｈ（商品名、日本化薬株式会社製）６５．８ｇ、硬化剤としてのクレゾールノボラック樹脂：ＫＡ−１１６５（商品名、大日本インキ化学工業株式会社製）を８４．５ｇ、及びプロピレングリコールモノメチルエーテルに２重量％溶解したジシアンジアミド（関東化学株式会社製）をジシアンジアミド換算で１．６６ｇにし、シリカ：ＳＯ−Ｇ１（商品名、株式会社アドマテックス製、平均粒径０．２〜０．４μｍ）を、３０８．０ｇとした以外は、実施例５と同様にして熱膨張率・弾性率測定用基板を得た。
【００４９】
比較例１
下記組成の絶縁性樹脂ワニスを作製した。この時のエポキシに対する熱硬化剤の当量は１．０当量とした。この絶縁性樹脂ワニスをＰＥＴフィルム上に塗工し、１２０℃−１０分乾燥させて、膜厚７０±５μｍの絶縁性樹脂付フィルムを作製した。絶縁性樹脂付フィルムから半硬化樹脂を採取して粉末にした。半硬化樹脂の粉末から、次の手順で樹脂板を作製した。スペーサ及び離型シートとして、樹脂板の型として５０ｍｍ角に穴明をしたフッ素樹脂シートを配置し、この中に樹脂粉を入れ、この上下に銅箔を配置して、１７５℃、９０分、２．５ＭＰａのプレス条件で硬化させた。その後銅箔をエッチング除去し、樹脂板はフッ素樹脂シートから剥がして、厚さ０．２ｍｍの熱膨張率・弾性率測定用樹脂板を作製した。
・フェノールノボラック型エポキシ樹脂：Ｎ−７７０：１００ｇ（商品名、大日本インキ化学工業株式会社製）
・フェノールノボラック樹脂：ＨＰ−８５０：５３．３ｇ（商品名、日立化成工業株式会社製）
・ジシアンジアミド：０．１３ｇ（商品名、関東化学株式会社製）
・硬化促進剤：２ＰＺ−ＣＮ：０．５ｇ（商品名、四国化成工業株式会社製）
・溶剤：メチルエチルケトン：２５０ｇ
【００５０】
比較例２
エポキシ樹脂として４官能ナフタレン型エポキシ樹脂：ＨＰ−４７００（商品名、大日本インキ化学工業株式会社製）を１００ｇ、硬化剤としてアミノトリアジンノボラック樹脂：ＬＡ−３０１８（商品名、大日本インキ化学工業株式会社製）を４３．４ｇにした以外は、比較例１と同様にして熱膨張率・弾性率測定用樹脂板を得た。
【００５１】
比較例３
（ＨＰ−４０３２反応物の作製）
温度計、冷却管、攪拌装置を備えた１リットルの４つ口セパラブルフラスコに、下記の組成１を投入し、１００℃で２時間反応させた。室温（２５℃）まで冷却し、下記の組成２を投入して絶縁性樹脂ワニスを作製した。この絶縁性樹脂ワニスをＰＥＴフィルム上に塗工し、１６０℃−１０分乾燥させて、膜厚７０±５μｍの絶縁性樹脂付フィルムを作製した。絶縁性樹脂付フィルムから半硬化樹脂を採取して粉末にした。半硬化樹脂の粉末から、次の手順で樹脂板を作製した。スペーサ及び離型シートとして、樹脂板の型として５０ｍｍ角に穴明をしたフッ素樹脂シートを配置し、この中に樹脂粉を入れ、この上下に銅箔を配置して、１７５℃、９０分、２．５ＭＰａのプレス条件で硬化させた。その後銅箔をエッチング除去し、樹脂板はフッ素樹脂シートから剥がして、厚さ０．２ｍｍの熱膨張率・弾性率測定用樹脂板を作製した。
「組成１」
・２官能ナフタレン型エポキシ樹脂：ＨＰ−４０３２Ｄ：８３．２ｇ（商品名、大日本インキ化学工業株式会社製）
・ビスフェノールＡ：６９．８ｇ（試薬、関東化学株式会社製）
・硬化促進剤：２ＰＺ−ＣＮ：０．４ｇ（商品名、四国化成工業株式会社製）
「組成２」
・２官能ナフタレン型エポキシ樹脂：ＨＰ−４０３２Ｄ：１００ｇ（商品名、大日本インキ化学工業株式会社製）
・アミノトリアジンノボラック樹脂：ＬＡ−３０１８：５２．９ｇ（商品名、大日本インキ化学工業株式会社製）
・硬化促進剤：２ＰＺ−ＣＮ：０．５ｇ（商品名、四国化成工業株式会社製）
・溶剤：シクロヘキサノン：２５０ｇ
【００５２】
比較例４
シリカ：ＳＯ−Ｇ１（商品名、株式会社アドマテックス製、平均粒径０．２〜０．４μｍ）を１８８．２ｇ加えた以外は、比較例１と同様にして熱膨張率・弾性率測定用樹脂板を得た。
【００５３】
比較例５
（１）ガラス織布含浸用樹脂の作製
以下に示す組成のガラス織布含浸用樹脂ワニスを作製した。
・フェノールノボラック型エポキシ樹脂：Ｎ−７７０：１００ｇ（商品名、大日本インキ化学工業株式会社製）
・フェノールノボラック樹脂：ＨＰ−８５０：５３．３ｇ（商品名、日立化成工業株式会社製）
・ジシアンジアミド：０．１３ｇ（商品名、関東化学株式会社製）
・硬化促進剤：２ＰＺ−ＣＮ：０．５ｇ（商品名、四国化成工業株式会社製）
・シリカ：ＳＯ−Ｇ１：１８８．２ｇ（商品名、株式会社アドマテックス製、平均粒径０．２〜０．４μｍ）
・溶剤：メチルエチルケトン：４００ｇ
【００５４】
（２）熱膨張率測定基板の作製
（１）で作製したガラス織布含浸用樹脂ワニスを厚みが０．２ｍｍのガラス織布（坪量２１０ｇ／ｍ２）に含浸し、１６０℃で３分間加熱して半硬化（Ｂステージ状態）のプリプレグを得た。このプリプレグを４枚重ね、その両側に１８μｍの商品名Ｆ２−ＷＳ銅箔（Ｒｚ：２．０μｍ、Ｒａ：０．３μｍ）を重ね、１７５℃、９０分、２．５ＭＰａのプレス条件で両面銅張積層板を作製した。この銅張り積層板を過硫酸アンモニウム１５０ｇ／ｌの水溶液に４０℃−２０分間浸漬して銅箔をエッチング除去し、熱膨張率・弾性率測定用基板を得た。
【００５５】
比較例６
シリカＳＯ−Ｇ１配合量を２８２．３ｇにした以外は比較例５と同様にして熱膨張率・弾性率測定用基板を得た。
【００５６】
比較例７
シリカＳＯ−Ｇ１配合量を４２２．０ｇにした以外は比較例５と同様にしてサンプル作製を行ったが、プレス成形性が悪く、サンプルが作製できなかった。
【００５７】
比較例８
エポキシ樹脂として２官能ナフタレン型エポキシ樹脂：ＨＰ−４０３２Ｄ（商品名、大日本インキ化学工業株式会社製）を１００ｇ、硬化剤としてビスフェノールＡ（関東化学株式会社製）を８３．８ｇにし、ジシアンジアミドを添加しない以外は、比較例１と同様にしてサンプル作製を行ったが、Ｔｇ以上では測定装置の荷重でサンプルが伸びてしまい、Ｔｇ以上での貯蔵弾性率を測定できなかった。
【００５８】
比較例９
硬化剤としてトリフェノールメタン：ＭＥＨ−７５００（商品名、明和化成株式会社製）を５８．６ｇにした以外は、比較例２と同様にして、熱膨張率・弾性率測定用樹脂板を得た。
【００５９】
比較例１０
エポキシ樹脂としてジヒドロアントラセン型エポキシ樹脂：ＹＸ−８８００（商品名、ジャパンエポキシレジン株式会社製）を１００ｇ、硬化剤としてビスフェノールＡ（関東化学株式会社製）を６３．０ｇにした以外は、比較例１と同様にしてサンプル作製を行ったが、Ｔｇ以上では測定装置の荷重でサンプルが伸びてしまい、Ｔｇ以上での貯蔵弾性率を測定できなかった。
【００６０】
比較例１１
エポキシ樹脂としてナフタレンノボラック型エポキシ樹脂：ＮＣ−７０００Ｌ（商品名、日本化薬株式会社製）を１００ｇ、硬化剤としてフェノールノボラック樹脂：ＨＰ−８５０（商品名、日立化成工業株式会社製）を４５．５ｇにした以外は、比較例１と同様にして熱膨張率・弾性率測定用樹脂板を得た。
【００６１】
[熱膨張率の測定]
実施例１〜４、６〜１１、比較例１〜４、８〜１１の銅箔を取り除いた熱膨張率・弾性率測定用樹脂板から４×２０ｍｍの試験片を切り出して、ＴＡインスツルメンツ株式会社製ＴＭＡ試験装置（ＴＭＡ−２９４０）を用いて、昇温１０℃／min、引張り法でＴｇ未満の熱膨張率を測定した。実施例５、１２、比較例５〜７の銅箔を取り除いた熱膨張率・弾性率測定用基板から５ｍｍ角の試験片を切り出して、ＴＡインスツルメンツ株式会社製ＴＭＡ試験装置（ＴＭＡ−２９４０）を用いて、昇温１０℃／min、圧縮法でＴｇ未満の熱膨張率を測定した。
【００６２】
[貯蔵弾性率の測定]
銅箔を除去した熱膨張率・弾性率測定用樹脂板、熱膨張率・弾性率測定用基板から５×３０ｍｍの試験片を切り出して、動的粘弾性測定装置（株式会社ＵＢＭ製Ｅ−４０００）を用いて昇温；５℃／ｍｉｎ、自動静荷重の条件で貯蔵弾性率を測定した。
【００６３】
[ガラスクロス含浸時の取扱い性（粉落ち）]
作製したプリプレグをカッターで切断し、その粉落ち状態を目視で観察した。
【００６４】
実施例で作製した熱膨張率・弾性率測定用の樹脂板（樹脂を含み、無機充填剤、ガラスクロスを含まない）の長さ方向の貯蔵弾性率、Ｔｇ未満の熱膨張率の測定結果を表１、３に示す。
また、実施例で作製した熱膨張率・弾性率測定用の基板（樹脂と、無機充填剤及び/又はガラスクロスとを含む）の面方向の貯蔵弾性率、Ｔｇ未満の熱膨張率測定結果も表１、３に併せて示す。
【００６５】
一方、比較例で作製した熱膨張率・弾性率測定用の樹脂板の長さ方向の貯蔵弾性率、Ｔｇ未満の熱膨張率の測定結果を表２、４に示す。
また、比較例で作製した熱膨張率・弾性率測定用の基板の面方向の貯蔵弾性率、Ｔｇ未満の熱膨張率測定結果も表２、４に併せて示す。
【００６６】
材料の比重は、実施例１〜３、６〜８、比較例１〜３、８〜１１では１．２とした。実施例４、９〜１１、比較例４は、材料の比重を１．６とした。実施例５、１２、比較例５、６は、材料の比重を２．０とした。比較例７は、材料の比重を２．２とした。架橋点間分子量の修正は、シリカの貯蔵弾性率は８０ＧＰａとして貯蔵弾性率の修正を行い、材料の比重は１．２として架橋点間分子量を算出した。また、ポアソン比は、全て０．５とした。
【００６７】
樹脂板である実施例１〜３及び６〜８のＴｇ未満の熱膨張率が５５〜６４ｐｐｍ／℃であるのに対し、比較例１〜３及び８〜１１のＴｇ未満の熱膨張率は６８〜８７ｐｐｍ／℃と、最小で４ｐｐｍ／℃最大で３２ｐｐｍ／℃低いＴｇ未満の熱膨張率を示していることがわかる。ここで、比較例８及び１０は、Ｔｇ以上では測定装置の荷重でサンプルが伸びてしまい、Ｔｇ以上での貯蔵弾性率の測定ができなかった。この時、実施例１〜３及び６〜８の架橋点間分子量は請求範囲の３００〜１０００の範囲であるが、比較例１〜３及び９、１１の架橋点間分子量は２５０以下を示し、架橋密度が高く、芳香環の相互作用を充分に発現できず、熱膨張率が下がらなかった。
【００６８】
また、実施例１に実施例１と同じエポキシ樹脂を用いた反応物を配合し、架橋点間分子量を３８６０にした比較例３のＴｇ未満の熱膨張率は６８ｐｐｍ／℃であった。このことから、芳香環を有する絶縁性樹脂を配合するだけでは芳香環同士の相互作用によって、Ｔｇ未満の熱膨張率を低くさせることは不可能であり、本発明の架橋点間分子量を３００〜１０００の範囲に樹脂組成を設定することが芳香環同士の相互作用による低熱膨張率化に重要であることがわかる。
【００６９】
実施例４、９〜１１と比較例４は無機の充填剤としてシリカを配合したものである。実施例４、９〜１１のＴｇ未満の熱膨張率は、３４〜３６ｐｐｍ／℃であるが、比較例４は４０ｐｐｍ／℃であった。このときの修正後の架橋点間分子量は実施例４が４５８、実施例９が３２０、実施例１０が５６４、実施例１１が３６５であるのに対し、比較例４が２３５であった。実施例１〜３の絶縁性樹脂と同様に実施例４、９〜１１は芳香環同士の相互作用により低熱膨張率化が発現していることがわかる。また、絶縁性樹脂の架橋点間分子量を本願特許の範囲にすることで、充填剤を配合した場合でも従来材料に比較して低いＴｇ未満の熱膨張率を示すことがわかった。
【００７０】
実施例５と比較例５は、実施例４と比較例４をガラスクロスに含浸したものである。実施例５のＴｇ未満の熱膨張率は、１３．５ｐｐｍ／℃であるが、比較例５は１５ｐｐｍ／℃であった。このときの貯蔵弾性率の修正を行った架橋点間分子量は実施例５が４５８、比較例５が２３３であった。
また、実施例１２は実施例６にシリカを配合しガラスクロスに含浸したものである。実施例１２のＴｇ未満の熱膨張率は、１２．５ｐｐｍ／℃である。このときの貯蔵弾性率の修正を行った架橋点間分子量は３１４であった。
また、比較例６、７は比較例５にシリカ配合量を増やしたものである。比較例６のＴｇ未満の熱膨張率は、１３．５ｐｐｍ／℃であるもののガラスクロス含浸時の取り扱い性は粉落ちが多く望ましくない。比較例７はプレス成形性に問題があり、サンプルを作製できなかった。このときの貯蔵弾性率の修正を行った架橋点間分子量は比較例６が２１８であった。絶縁性樹脂の架橋点間分子量を３００から１０００の範囲に樹脂組成を設定することが芳香環同士の相互作用を発現して低熱膨張率化する上で重要であることがわかる。
【００７１】
従来の充填剤を増やす方法の低熱膨張率化では、プレス成形不良を起こすＴｇ未満の熱膨張率でも実施例１２では達成しており、本願特許の有効性を示すものである。
【００７２】
以下の表中、配合の単位はグラムである。
【００７３】
【表１】
0005316267.tif 000005
【００７４】
【表２】
0005316267.tif 000006
【００７５】
【表３】
0005316267.tif 000007
【００７６】
【表４】
0005316267.tif 000008
【００７７】
本発明の例等で用いた樹脂の構造を以下に示す。
【化４−１】
0005316267.tif 000009
【化４−２】
0005316267.tif 000010
【００７８】
【表５】
0005316267.tif 000011
【００７９】
本発明によれば、架橋点間分子量が３００〜１０００の範囲に入るように芳香環を有する絶縁性樹脂の樹脂組成を制御することで低熱膨張率の樹脂組成物を得ることができる。
【産業上の利用可能性】
【００８０】
低コストで架橋密度を上げることなく、低熱膨張な樹脂組成物、プリプレグ、積層板及び配線板を提供することが可能となった。